(57)【要約】【課題】欠陥を少なくすることができる半導体装置、基板、半導体装置の製造方法、及び、基板の製造方法を提供する。【解決手段】実施形態によれば、半導体装置は、シリコンと炭素とを含む第１化合物を含む第１半導体領域と、シリコンと炭素とを含む第２化合物を含む第２半導体領域と、を含む。前記第１半導体領域は、前記第２半導体領域と接する第１〜第３領域を含む。前記第３領域は、前記第１領域と前記第２領域との間に位置する。前記第１領域及び前記第２領域は第１元素を含む。前記第３領域は第１元素を含まない。または、前記第３領域における第１元素の濃度は、前記第１領域における第１元素の濃度よりも低く、前記第２領域における第１元素の濃度よりも低い。【選択図】図１
2019140187.tif 000002
【特許請求の範囲】
【請求項１】
シリコンと炭素とを含む第１化合物を含む第１半導体領域と、
シリコンと炭素とを含む第２化合物を含む第２半導体領域と、
を備え、
前記第１半導体領域は、前記第２半導体領域と接する第１〜第３領域を含み、
前記第３領域は、前記第１領域と前記第２領域との間に位置し、
前記第１領域及び前記第２領域は第１元素を含み、
前記第１元素は、第２元素及び第３元素よりなる群から選択された少なくとも１つを含み、
前記第２元素は、Ａｒ、Ｋｒ、Ｘｅ及びＲｎよりなる群から選択された少なくとも１つを含み、
前記第３元素は、Ｃｌ、Ｂｒ、Ｉ及びＡｔよりなる群から選択された少なくとも１つを含み、
前記第３領域は第１元素を含まない、または、前記第３領域における第１元素の濃度は、前記第１領域における第１元素の濃度よりも低く、前記第２領域における第１元素の濃度よりも低い、半導体装置。
【請求項２】
前記第１半導体領域は、第４領域をさらに含み、
前記第１〜前記第３領域は、前記第４領域と前記第２半導体領域との間に位置し、
前記第４領域は第１元素を含まない、または、前記第４領域における第１元素の濃度は、前記第１領域における第１元素の前記濃度よりも低く、前記第２領域における第１元素の前記濃度よりも低い、請求項１記載の半導体装置。
【請求項３】
シリコンと炭素とを含む第１化合物を含む第１半導体領域と、
シリコンと炭素とを含む第２化合物を含む第２半導体層と、
を備え、
前記第１半導体領域は、第１〜第４領域を含み、
前記第１〜第３領域は、前記第４領域と前記第２半導体領域との間に位置し、
前記第２領域は、前記第４領域から前記第２半導体領域への方向と交差する方向において、前記第１領域から離れ、
前記第３領域は、前記第１領域と前記第２領域との間に位置し、
前記第１領域及び前記第２領域は第１元素を含み、
前記第１元素は、第２元素及び第３元素よりなる群から選択された少なくとも１つを含み、
前記第２元素は、Ａｒ、Ｋｒ、Ｘｅ及びＲｎよりなる群から選択された少なくとも１つを含み、
前記第３元素は、Ｃｌ、Ｂｒ、Ｉ及びＡｔよりなる群から選択された少なくとも１つを含み、
前記第３領域は第１元素を含まない、または、前記第３領域における第１元素の第３ピーク濃度は、前記第１領域における第１元素の第１ピーク濃度よりも低く、前記第２領域における第１元素の第２ピーク濃度よりも低く、
前記第４領域は第１元素を含まない、または、前記第４領域における第１元素の第４ピーク濃度は、前記第１ピーク濃度よりも低く、前記第２ピーク濃度よりも低く、
前記第２半導体領域の一部における第１元素の濃度は、前記第１ピーク濃度の１／１０以上である、半導体装置。
【請求項４】
前記第１領域と前記第２領域との間の距離ｗ３と、
前記第１領域から前記第２領域への方向と、前記第１化合物の＜１１−２０＞方向と、の間の角度θと、
前記第１半導体領域から前記第２半導体領域への方向に沿う前記第１領域の長さｄ１と、
は、
ｗ３＜（ｄ１／ｔａｎθ）
を満たす、請求項１〜３のいずれか１つに記載の半導体装置。
【請求項５】
前記距離ｗ３と、前記角度θと、前記長さｄ１と、は、
ｗ３＜（ｄ１／ｔａｎθ）／２
を満たす、請求項４記載の半導体装置。
【請求項６】
第１〜第３電極と、
第３半導体領域と、
第４半導体領域と、
絶縁部と、
をさらに備え、
前記第１半導体領域は、第１方向において、前記第１電極と前記第２電極の少なくとも一部との間、及び、前記第１電極と前記第３電極と、の間に位置し、前記第２領域は、前記第１方向と交差する第２方向において前記第１領域から離れ、前記第３電極から前記第２電極の前記少なくとも一部への方向は、前記第２方向に沿い、
前記第２半導体領域は、第１部分と第２部分とを含み、前記第１部分は、前記第１方向において前記第１半導体領域と前記第２電極の前記少なくとも一部との間に位置し、前記第２部分は、前記第１方向において前記第１半導体領域と前記第３電極と、の間に位置し、
前記第３半導体領域は、第３部分と第４部分とを含み、前記第３部分は、前記第１方向において、前記第１部分と前記第２電極の前記少なくとも一部との間に位置し、
前記第４半導体領域は、前記第１方向において、前記第３部分と前記第２電極の前記少なくとも一部との間に位置し、前記第２電極と電気的に接続され、
前記第４部分は、前記第２方向において前記第２部分の少なくとも一部と前記第４半導体領域との間に位置し、
前記絶縁部は、前記第１方向において、前記第２部分と前記第３電極との間に位置し、
前記第２半導体領域は、第１導電形であり、
前記第３半導体領域は、第２導電形であり、
前記第４半導体領域は、前記第１導電形である、請求項１〜５のいずれか１つに記載の半導体装置。
【請求項７】
第１電極と、
第２電極と、
をさらに備え、
前記第１電極と前記第２電極との間に前記第１半導体領域が位置し、
前記第１半導体領域と前記第２電極との間に前記第２半導体領域が位置し、
前記第１半導体領域は、第１導電形であり、
前記第２半導体領域は、前記第１導電形であり、
前記第１半導体領域における前記第１導電形の不純物濃度は、前記第２半導体領域における前記第１導電形の不純物濃度よりも高い、請求項１〜５のいずれか１つに記載の半導体装置。
【請求項８】
前記第１半導体領域は、窒素及びリンからなる群から選択された少なくとも１つを含む元素を含み、
前記第２半導体領域は、窒素及びリンからなる群から選択された少なくとも１つを含む元素を含み、
前記第１半導体領域に含まれる前記元素の濃度は、前記第２半導体領域に含まれる前記元素の濃度よりも高い、請求項１〜７のいずれか１つに記載の半導体装置。
【請求項９】
前記第１半導体領域は、アルミニウム及びガリウムからなる群から選択された少なくとも１つを含む元素を含み、
前記第２半導体領域は、窒素及びリンからなる群から選択された少なくとも１つを含む元素を含む、請求項１〜６いずれか１つに記載の半導体装置。
【請求項１０】
前記第１領域における前記第１元素の濃度は、１×１０１７ｃｍ−３以上１×１０２１ｃｍ−３以下であり、
前記第２領域における前記第１元素の濃度は、１×１０１５ｃｍ−３以上１×１０１７ｃｍ−３未満である、請求項１〜９のいずれか１つに記載の半導体装置。
【請求項１１】
前記第２半導体領域における基底面転位密度は、前記第１半導体領域における基底面転位密度の３／１０００以下である、請求項１〜１０のいずれか１つに記載の半導体装置。
【請求項１２】
前記第３領域及び前記第４領域の少なくとも一部において、基底面転位が貫通刃状転位に変化する、請求項２または３に記載の半導体装置。
【請求項１３】
シリコンと炭素とを含む第１化合物を含む第１半導体領域と、
シリコンと炭素とを含む第２化合物を含む第２半導体領域と、
を備え、
前記第１半導体領域は、前記第２半導体領域と接する第１〜第３領域を含み、
前記第３領域は、前記第１領域と前記第２領域との間に位置し、
前記第１領域及び前記第２領域は第１元素を含み、
前記第１元素は、第２元素及び第３元素よりなる群から選択された少なくとも１つを含み、
前記第２元素は、Ａｒ、Ｋｒ、Ｘｅ及びＲｎよりなる群から選択された少なくとも１つを含み、
前記第３元素は、Ｃｌ、Ｂｒ、Ｉ及びＡｔよりなる群から選択された少なくとも１つを含み、
前記第３領域は第１元素を含まない、または、前記第３領域における第１元素の濃度は、前記第１領域における第１元素の濃度よりも低く、前記第２領域における第１元素の濃度よりも低い、基板。
【請求項１４】
前記第１半導体領域は、第４領域をさらに含み、
前記第１〜前記第３領域は、前記第４領域と前記第２半導体領域との間に位置し、
前記第４領域は第１元素を含まない、または、前記第４領域における第１元素の濃度は、前記第１領域における第１元素の前記濃度よりも低く、前記第２領域における第１元素の前記濃度よりも低い、請求項１３記載の基板。
【請求項１５】
シリコンと炭素とを含む第１化合物を含む第１半導体領域と、
シリコンと炭素とを含む第２化合物を含む第２半導体層と、
を備え、
前記第１半導体領域は、第１〜第４領域を含み、
前記第１〜第３領域は、前記第４領域と前記第２半導体領域との間に位置し、
前記第２領域は、前記第４領域から前記第２半導体領域への方向と交差する方向において、前記第１領域から離れ、
前記第３領域は、前記第１領域と前記第２領域との間に位置し、
前記第１領域及び前記第２領域は第１元素を含み、
前記第１元素は、第２元素及び第３元素よりなる群から選択された少なくとも１つを含み、
前記第２元素は、Ａｒ、Ｋｒ、Ｘｅ及びＲｎよりなる群から選択された少なくとも１つを含み、
前記第３元素は、Ｃｌ、Ｂｒ、Ｉ及びＡｔよりなる群から選択された少なくとも１つを含み、
前記第３領域は第１元素を含まない、または、前記第３領域における第１元素の第３ピーク濃度は、前記第１領域における第１元素の第１ピーク濃度よりも低く、前記第２領域における第１元素の第２ピーク濃度よりも低く、
前記第４領域は第１元素を含まない、または、前記第４領域における第１元素の第４ピーク濃度は、前記第１ピーク濃度よりも低く、前記第２ピーク濃度よりも低く、
前記第２半導体領域の一部における第１元素の濃度は、前記第１ピーク濃度の１／１０以上である、基板。
【請求項１６】
前記第１領域と前記第２領域との間の距離ｗ３と、
前記第１領域から前記第２領域への方向と、前記第１化合物の＜１１−２０＞方向と、の間の角度θと、
前記第１半導体領域から前記第２半導体領域への方向に沿う前記第１領域の長さｄ１と、
は、
ｗ３＜（ｄ１／ｔａｎθ）
を満たす、請求項１３〜１５のいずれか１つに記載の基板。
【請求項１７】
シリコンと炭素とを含む第１化合物を含む第１半導体領域であって、前記第１半導体領域は、第１〜第３領域を含み、前記第３領域は、前記第１領域と前記第２領域との間に位置し、前記第１領域及び前記第２領域は第１元素を含み、前記第１元素は、第２元素及び第３元素よりなる群から選択された少なくとも１つを含み、前記第２元素は、Ａｒ、Ｋｒ、Ｘｅ及びＲｎよりなる群から選択された少なくとも１つを含み、前記第３元素は、Ｃｌ、Ｂｒ、Ｉ及びＡｔよりなる群から選択された少なくとも１つを含み、前記第３領域は第１元素を含まない、または、前記第３領域における第１元素の濃度は、前記第１領域における第１元素の濃度よりも低く、前記第２領域における第１元素の濃度よりも低い、前記第１半導体領域を準備する工程と、
前記第１〜第３領域の上に、シリコンと炭素とを含む第２化合物を含む第２半導体領域を形成する工程と、
を備えた、半導体装置の製造方法。
【請求項１８】
前記第１半導体領域を準備する工程は、
前記第１化合物を含む基体の一部に第１元素を注入して、前記第１〜第３領域を形成することを含む、請求項１７記載の半導体装置の製造方法。
【請求項１９】
シリコンと炭素とを含む第１化合物を含む第１半導体領域であって、前記第１半導体領域は、第１〜第３領域を含み、前記第３領域は、前記第１領域と前記第２領域との間に位置し、前記第１領域及び前記第２領域は第１元素を含み、前記第１元素は、第２元素及び第３元素よりなる群から選択された少なくとも１つを含み、前記第２元素は、Ａｒ、Ｋｒ、Ｘｅ及びＲｎよりなる群から選択された少なくとも１つを含み、前記第３元素は、Ｃｌ、Ｂｒ、Ｉ及びＡｔよりなる群から選択された少なくとも１つを含み、前記第３領域は第１元素を含まない、または、前記第３領域における第１元素の濃度は、前記第１領域における第１元素の濃度よりも低く、前記第２領域における第１元素の濃度よりも低い、前記第１半導体領域を準備する工程と、
前記第１〜第３領域の上に、シリコンと炭素とを含む第２化合物を含む第２半導体領域を形成する工程と、
を備えた、基板の製造方法。
【発明の詳細な説明】
【技術分野】
【０００１】
本発明の実施形態は、半導体装置、基板、半導体装置の製造方法、及び、基板の製造方法に関する。
【背景技術】
【０００２】
例えば、炭化珪素（ＳｉＣ）を含む基板を用いた半導体装置がある。半導体装置において、欠陥が少ないことが望まれる。
【先行技術文献】
【特許文献】
【０００３】
【特許文献１】特開平１１−３１２６８６号公報
【発明の概要】
【発明が解決しようとする課題】
【０００４】
本発明の実施形態は、欠陥を少なくすることができる半導体装置、基板、半導体装置の製造方法、及び、基板の製造方法を提供する。
【課題を解決するための手段】
【０００５】
本発明の実施形態によれば、半導体装置は、シリコンと炭素とを含む第１化合物を含む第１半導体領域と、シリコンと炭素とを含む第２化合物を含む第２半導体領域と、を含む。前記第１半導体領域は、前記第２半導体領域と接する第１〜第３領域を含む。前記第３領域は、前記第１領域と前記第２領域との間に位置する。前記第１領域及び前記第２領域は第１元素を含む。前記第１元素は、第２元素及び第３元素よりなる群から選択された少なくとも１つを含む。前記第２元素は、Ａｒ、Ｋｒ、Ｘｅ及びＲｎよりなる群から選択された少なくとも１つを含む。前記第３元素は、Ｃｌ、Ｂｒ、Ｉ及びＡｔよりなる群から選択された少なくとも１つを含む。前記第３領域は第１元素を含まない。または、前記第３領域における第１元素の濃度は、前記第１領域における第１元素の濃度よりも低く、前記第２領域における第１元素の濃度よりも低い。
【図面の簡単な説明】
【０００６】
【図１】図１（ａ）及び図１（ｂ）は、第１実施形態に係る基板及び半導体装置を例示する模式図である。
【図２】図２は、第１実施形態に係る基板及び半導体装置を例示するグラフ図である。
【図３】図３は、第１実施形態に係る基板及び半導体装置を例示する模式的断面図である。
【図４】図４は、第１実施形態に係る基板及び半導体装置を例示する模式的平面図である。
【図５】図５は、第１実施形態に係る基板及び半導体装置を例示する模式的平面図である。
【図６】図６は、第２実施形態に係る半導体装置を例示する模式的断面図である。
【図７】図７は、第２実施形態に係る半導体装置を例示する模式的断面図である。
【図８】図８は、第３実施形態に係る半導体装置を例示する模式的断面図である。
【図９】図９（ａ）〜図９（ｃ）は、第４実施形態に係る半導体装置の製造方法を例示する工程順模式的断面図である。
【発明を実施するための形態】
【０００７】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１実施形態）  
図１（ａ）及び図１（ｂ）は、第１実施形態に係る基板及び半導体装置を例示する模式図である。  
図１（ａ）は、図１（ｂ）のＡ１−Ａ２線断面図である。図１（ｂ）は、図１（ａ）の矢印ＡＲから見た平面図である。
【０００９】
これらの図に示す基板２１０は、半導体装置１１０の一部となる。基板２１０を用いて、半導体装置となる複数の部分が形成される。この複数の部分を分割することで、半導体装置１１０が得られる。基板２１０は、炭化珪素（ＳｉＣ）を含む。半導体装置１１０は、炭化珪素に基づいている。
【００１０】
図１（ａ）及び図１（ｂ）に示すように、実施形態に係る基板２１０（及び半導体装置１１０）は、第１半導体領域１０及び第２半導体領域２０を含む。第１半導体領域１０は、シリコンと炭素とを含む化合物（第１化合物）を含む。第１化合物は、例えば、ＳｉＣである。第２半導体領域２０は、シリコンと炭素とを含む化合物（第２化合物）を含む。第２化合物は、例えば、ＳｉＣである。
【００１１】
第１半導体領域１０は、例えば、ＳｉＣ基板である。第１半導体領域１０は、例えば、ＳｉＣバルク単結晶基板である。第１化合物は、例えば、４Ｈ−ＳｉＣである。
第２半導体領域２０は、例えば、ドリフト層の少なくとも一部となる。
【００１２】
第１半導体領域１０は、第１〜第３領域１１〜１３を含む。例えば、第１〜第３領域１１〜１３は、第２半導体領域２０と実質的に接する。
【００１３】
例えば、第１半導体領域１０は、第１面１０ａを有する。第１面１０ａは、例えば、基板の上面である。第１面１０ａに、上記の第１〜第３領域１１〜１３が設けられる。第１面１０ａにおいて、第２半導体領域２０がエピタキシャル成長により形成される。
【００１４】
第３領域１３は、第１領域１１と第２領域１２との間に位置する。第１領域１１及び第２領域１２は、第１元素を含む。第１元素は、第２元素及び第３元素よりなる群から選択された少なくとも１つを含む。第２元素は、Ａｒ、Ｋｒ、Ｘｅ及びＲｎよりなる群から選択された少なくとも１つを含む。第３元素は、Ｃｌ、Ｂｒ、Ｉ及びＡｔよりなる群から選択された少なくとも１つを含む。例えば、第１元素は、Ａｒである。第１元素は、例えば、Ｃｌでも良い。
【００１５】
第３領域１３は、第１元素を含まない。または、第３領域１３における第１元素の濃度（例えば第３ピーク濃度）は、第１領域１１における第１元素の濃度（例えば第１ピーク濃度）よりも低く、第２領域１２における第１元素の濃度（例えば第２ピーク濃度）よりも低い。
【００１６】
このように、第１面１０ａの近傍に、第１元素を含む複数の高濃度領域１０Ｇが設けられる。複数の高濃度領域１０Ｇの間の領域（低濃度領域１０Ｌ）は、実質的に第１元素を含まない。
【００１７】
複数の高濃度領域１０Ｇの１つが、第１領域１１に対応する。複数の高濃度領域１０Ｇの別の１つが、第２領域１２に対応する。低濃度領域１０Ｌが、第３領域１３に対応する。
【００１８】
第１半導体領域１０から第２半導体領域２０への方向（例えば積層方向）を第１方向とする。第１方向をＺ軸方向とする。Ｚ軸方向に対して垂直な１つの方向をＸ軸方向とする。Ｚ軸方向及びＸ軸方向に対して垂直な方向をＹ軸方向とする。
【００１９】
第１領域１１から第２領域１２への方向を第２方向とする。第２方向は、第１方向（Ｚ軸方向）と交差する。この例では、第２方向は、Ｘ軸方向に対応する。第２領域１２は、Ｘ軸方向（第２方向）において、第１領域１１から離れる。
【００２０】
図１（ｂ）に示すように、この例では、複数の高濃度領域１０Ｇ（例えば、第１領域１１及び第２領域１２など）は、Ｙ軸方向に沿って延びる。後述するように、複数の高濃度領域１０Ｇの少なくとも一部は、島状でも良い。低濃度領域１０Ｌの少なくとも一部が島状でも良い。
【００２１】
図１（ａ）に示すように、この例では、第１半導体領域１０は、第４領域１４をさらに含む。第１〜第３領域１１〜１３は、第４領域１４と第２半導体領域２０との間に位置する。第４領域１４は第１元素を含まない。または、第４領域１４における第１元素の濃度（例えば第４ピーク濃度）は、第１領域１１における第１元素の濃度（例えば第１ピーク濃度）よりも低く、第２領域１２における第１元素の濃度（例えば第２ピーク濃度）よりも低い。第４領域１４は、低濃度領域１０Ｍに対応する。
【００２２】
上記の複数の高濃度領域１０Ｇは、例えば、第１半導体領域１０となるＳｉＣ層（ＳｉＣ基板など）の表面の複数の部分に第１元素を導入することで形成できる。
【００２３】
このように、実施形態においては、高濃度領域１０Ｇ及び低濃度領域１０Ｌが設けられる。例えば、高濃度領域１０Ｇにおける格子定数は、低濃度領域１０Ｌにおける格子定数よりも大きくなる。例えば、高濃度領域１０Ｇから低濃度領域１０Ｌに力（応力）が加わる。
【００２４】
Ｇｅを含むＳｉＣを半導体領域の全面に設ける参考例が考えられる。この参考例において、格子定数差に起因するミスフィット転位が基底面に発生し易い。例えば、積層欠陥の起点が増えてしまう場合がある。
【００２５】
実施形態においては、高濃度領域１０Ｇ及び低濃度領域１０Ｌが設けられる。例えば、高濃度領域１０Ｇが分割して設けられる。高濃度領域１０Ｇでは、大きな応力が得られる。高濃度領域１０Ｇが分割して設けられるため、ミスフィット転位の発生が抑制される。一方、低濃度領域１０Ｌから第２半導体領域２０に、エピタキシャル成長のために必要な原子配列情報を伝えることができる。これにより、第２半導体領域２０において、良質な結晶が得られる。
【００２６】
実施形態において、低濃度領域１０Ｌは、高濃度領域１０Ｇから、基底面に働く圧縮応力を受ける。例えば、低濃度領域１０Ｌに存在する基底面転位１０Ｂ（図１（ａ）参照）は、鏡像力を受ける。これにより、表面（第１面１０ａ）から深さ方向（Ｚ軸方向）に向かって、転位の転換が生じる。例えば、基底面転位１０Ｂ（ＢＰＤ：basal plane dislocation）が表面に向かって曲がり、貫通刃状転位ＴＥＤ（threading edge dislocation）になる。例えば、半導体装置１１０（例えばパワーデバイス）の動作時において、注入されたホールが、この転換点まで届くことが抑制される。これにより、積層欠陥が拡張するような電子正孔対の再結合エネルギーが生じ難くなる。これにより、積層欠陥の拡張が抑制される。
【００２７】
例えば、実施形態において、第３領域１３及び第４領域１４の少なくともいずれかにおいて、基底面転位１０Ｂが貫通刃状転位１０Ｅに変化する。
【００２８】
実施形態においては、欠陥を少なくすることができる基板及び半導体装置を提供できる。
【００２９】
例えば、閾値電流密度を超える電流密度の電流が流れると、基底面転位１０Ｂの少なくとも一部となる部分転位から、積層欠陥が拡張する。高濃度領域１０Ｇにおいては、この閾値電流密度を上昇することができる。例えば、Ｖｆ劣化が抑制できる。
【００３０】
実施形態において、第２半導体領域２０における基底面転位密度を、第１半導体領域１０における基底面転位密度よりも低くすることができる。例えば、前者は、後者の３／１０００以下である。例えば、前者は後者の１／１００００以下でも良い。
【００３１】
さらに、第１領域１１及び第２領域１２における結晶品質は、第３領域１３における結晶品質よりも低いと考えられる。これは、第１領域１１及び第２領域１２が第１元素を含むことに起因する。このため、これらの領域の上に、第２半導体領域２０を結晶成長したときに、第２半導体領域２０のうちの第３領域１３の上に位置する部分において、横方向成長が生じやすくなる。例えば、第３領域１３の上から横方向に成長した第２半導体領域２０が第１領域１１及び第２領域１２の少なくとも一部の上に延びる。これにより、より高い結晶品質を有する第２半導体領域１２が得られる。
【００３２】
実施形態に係る１つの例において、第１半導体領域１０及び第２半導体領域２０は、例えばｎ形である。この場合、第１半導体領域１０は、窒素及びリンからなる群から選択された少なくとも１つを含む元素を含む。第２半導体領域２０は、窒素及びリンからなる群から選択された少なくとも１つを含む元素を含む。これらの元素は、ｎ形の不純物に対応する。第１半導体領域１０に含まれる上記の元素の濃度は、第２半導体領域２０に含まれる上記の元素の濃度よりも高い。
【００３３】
例えば、第１半導体領域１０における上記の元素（例えば、窒素）の濃度は、１×１０１８ｃｍ−３以上１×１０１９ｃｍ−３以下である。第２半導体領域２０における上記の元素（例えば、窒素）の濃度は、１×１０１６ｃｍ−３以上１×１０１７ｃｍ−３以下である。このような濃度の差が、これらの半導体領域の違いに関する情報の少なくとも一部となる。
【００３４】
後述するように、第１半導体領域１０は、アルミニウム及びガリウムからなる群から選択された少なくとも１つを含む元素を含んでも良い。この元素は、ｐ形の不純物に対応する。このとき、第２半導体領域２０は、窒素及びリンからなる群から選択された少なくとも１つを含む元素を含む。この元素は、ｎ形の不純物に対応する。このような元素の種類の差が、これらの半導体領域の違いに関する情報の少なくとも一部となる。
【００３５】
図２は、第１実施形態に係る基板及び半導体装置を例示するグラフ図である。  
図２は、図１（ａ）のＢ１−Ｂ２線に沿う部分における、元素の濃度を例示している。図２の横軸は、厚さ方向（Ｚ軸方向）における位置である。図２の縦軸は、元素の濃度Ｃ０である。図２の例では、第１半導体領域１０及び第２半導体領域２０は、窒素を含む。図２には、窒素の濃度ＣＮのプロファイルと、第１元素の濃度Ｃ１のプロファイルと、が例示されている。
【００３６】
図２に示すように、第１半導体領域１０における窒素の濃度Ｃ１０は、第２半導体領域２０における窒素の濃度Ｃ２０よりも高い。１つの例において、第１半導体領域１０における窒素の濃度Ｃ１０（ピーク濃度）の１／１０になる位置を、第１半導体領域１０及び第２半導体領域２０の境界とすることができる。
【００３７】
一方、第１元素の濃度ＣＧｅのプロファイルは、分布を有する。例えば、第１元素の濃度Ｃ１のピークＣｐは、第１半導体領域１０の中に位置する。第１元素の濃度Ｃ１のピークＣｐの１／１０の第１元素の濃度Ｃ１（濃度Ｃｑ)となる位置が存在する。この位置は、第２半導体領域２０の中に位置しても良い。例えば、第２半導体領域２０の一部（第１領域１１との界面の近傍）における第１元素の濃度は、第１領域１１における第１元素の濃度Ｃ１のピーク（第１ピーク濃度）の１／１０以上でもよい。
【００３８】
例えば、高濃度領域１０Ｇに含まれる第１元素の一部が、第２半導体領域２０の中に移動することが考えられる。一方、分析の条件に応じて、高濃度領域１０Ｇに含まれる第１元素の一部が、第２半導体領域２０の中に位置するように、観測される場合があっても良い。このように、高濃度領域１０Ｇに実質的に接して、または、高濃度領域１０Ｇの極めて近傍に、第２半導体領域２０が位置する。
【００３９】
このように、実施形態に係る基板２１０（及び半導体装置１１０）において、第１〜第３領域１１〜１３は、第４領域１４と第２半導体領域２０との間に位置する。第２領域１２は、第４領域１４から第２半導体領域２０への方向（例えばＺ軸方向）と交差する方向（例えばＸ軸方向）において、第１領域１１から離れる。第３領域１３は、第１領域１１と第２領域１２との間に位置する。第１領域１１及び第２領域１２は第１元素を含む。一方、第３領域１３は第１元素を含まない。または、第３領域１３における第１元素の第３ピーク濃度は、第１領域１１における第１元素の第１ピーク濃度よりも低く、第２領域１２における第１元素の第２ピーク濃度よりも低い。第４領域１４は第１元素を含まない。または、第４領域１４における第１元素の第４ピーク濃度は、第１ピーク濃度よりも低く、第２ピーク濃度よりも低い。第２半導体領域２０の一部における第１元素の濃度は、第１ピーク濃度の１／１０以上である。
【００４０】
このような基板２１０及び半導体装置１１０によれば、欠陥を少なくすることができる基板及び半導体装置を提供できる。
【００４１】
第２元素（Ａｒ、Ｋｒ、Ｘｅ及びＲｎよりなる群から選択された少なくとも１つ）は、化学的に安定で、不活性である。第１元素として第２元素を含む場合は、半導体領域の電気的な特性の変化を抑制しつつ、基底面転位１０Ｂを貫通刃状転位１０Ｅへ転換できる。
【００４２】
一方、第１元素がＣｌ（第３元素の１つ）である場合、半導体領域の電気的な特性の変化が懸念されるが、実質的な影響は観測されない。第１元素が第３元素である場合も、基底面転位１０Ｂを貫通刃状転位１０Ｅへ転換できる効果が得られる。
【００４３】
実施形態において、第１領域１１における第１元素の濃度は、例えば、１×１０１７ｃｍ−３以上１×１０２１ｃｍ−３以下である。第１領域１１における第１元素の濃度が１×１０１７ｃｍ−３未満の場合、例えば、基底面転位１０Ｂの貫通刃状転位１０Ｅへ転換の効果が低い。第１領域１１における第１元素の濃度が１×１０２１ｃｍ−３を超えると、例えば、第１領域１１が漏れ電流の経路となる。例えば、半導体装置の動作に不都合が生じる場合がある。
【００４４】
第２領域１２における第１元素の濃度は、例えば、１×１０１５ｃｍ−３以上１×１０１７ｃｍ−３未満である。第２領域１２における第１元素の濃度は、例えば、５×１０１６ｃｍ−３以下でも良い。
【００４５】
図３は、第１実施形態に係る基板及び半導体装置を例示する模式的断面図である。  
第１領域１１から第２領域１２への方向（例えばＸ軸方向）と、第１半導体領域１０に含まれる第１化合物（例えば、ＳｉＣ）の＜１１−２０＞方向と、の間の角度を角度θとする。角度θは、例えば、オフ角である。角度θは、例えば、０度以上を超え１０度以下である。角度θは、例えば、１度以上５度以下でも良い。
【００４６】
図３に示すように、第１領域１１と第２領域１２との間の距離を距離ｗ３とする。距離ｗ３は、第３領域１３のＸ軸方向に沿う長さに対応する。第１領域１１のＸ軸方向に沿う長さを幅ｗ１とする。第２領域１２のＸ軸方向に沿う長さを幅ｗ２とする。
【００４７】
実施形態において、幅ｗ１は、例えば、２μｍ以上５０μｍ以下である。幅ｗ２は、例えば、２μｍ以上５０μｍ以下である。距離ｗ３は、例えば、１μｍ以上８μｍ以下である。
【００４８】
図３に示すように、第１領域１１の長さｄ１（厚さ）及び第２領域１２の長さｄ２（厚さ）のそれぞれは、例えば、１００ｎｍ以上６００ｎｍ以下である。長さｄ１は、第１半導体領域１０から第２半導体領域２０への方向（Ｚ軸方向）に沿う第１領域１１の長さである。長さｄ２は、Ｚ軸方向に沿う第２領域１２の長さである。
【００４９】
実施形態において、距離ｗ３、角度θ及び長さｄ１は、以下の第１式を満たすことが好ましい。  
ｗ３＜（ｄ１／ｔａｎθ）    （１）
このような関係により、例えば、基底面転位１０Ｂは、第１領域１１または第２領域１２に届くようになる。これにより、基底面転位密度を効果的に転換させることができる。
【００５０】
距離ｗ３、角度θ及び長さｄ２は、以下の第２式を満たすことが好ましい。  
ｗ３＜（ｄ２／ｔａｎθ）    （２）
実施形態において、距離ｗ３、角度θ及び長さｄ１は、以下の第３式を満たしても良い。  
ｗ３＜（ｄ１／ｔａｎθ）／２    （３）
距離ｗ３、角度θ及び長さｄ２は、以下の第４式を満たしても良い。  
ｗ３＜（ｄ２／ｔａｎθ）／２    （４）
例えば、基底面転位密度を効果的に転換させることができる。
【００５１】
図４及び図５は、第１実施形態に係る基板及び半導体装置を例示する模式的平面図である。  
図４に示すように、基板２１１及び半導体装置１１１においては、第１領域１１及び第２領域１２は、島状である。第１領域１１及び第２領域１２の間に、第３領域１３（低濃度領域１０Ｌの一部）が位置する。低濃度領域１０Ｌは、第１領域１１及び第２領域１２の周りに設けられる。
【００５２】
図５に示すように、基板２１２及び半導体装置１１２においては、第３領域１３（低濃度領域１０Ｌの一部）は、島状である。高濃度領域１０Ｇは、低濃度領域１０Ｌの周りに設けられる。高濃度領域１０Ｇに含まれる複数の部分（第１領域１１及び第２領域１２）の間に、島状の第３領域１３（低濃度領域１０Ｌの一部）が設けられる。
【００５３】
（第２実施形態）  
第２実施形態は、半導体装置に係る。第２実施形態において、半導体装置は、トランジスタである。
【００５４】
図６は、第２実施形態に係る半導体装置を例示する模式的断面図である。  
図６に示すように、実施形態に係る半導体装置１２０は、第１半導体領域１０及び第２半導体領域２０に加えて、第３半導体領域３０、第４半導体領域４０、第１〜第３電極５１〜５３、及び、絶縁部６１を含む。
【００５５】
第２半導体領域２０は、第１導電形である。第３半導体領域３０は、第２導電形である。第４半導体領域４０は、第１導電形である。例えば、第１導電形はｎ形であり、第２導電形はｐ形である。第１導電形がｐ形で、第２導電形がｎ形でも良い。以下では、第１導電形がｎ形で、第２導電形がｐ形とする。
【００５６】
第１半導体領域１０は、第１方向（Ｚ軸方向）において、第１電極５１と第２電極５２の少なくとも一部との間、及び、第１電極５１と第３電極５３と、の間に位置する。第２領域１２は、第１方向と交差する第２方向（例えばＸ軸方向）において第１領域１１から離れる。第３電極５３から第２電極５２の上記の少なくとも一部への方向は、第２方向（例えばＸ軸方向）に沿う。
【００５７】
第２半導体領域２０は、第１部分２０ａ及び第２部分２０ｂを含む。第１部分２０ａは、第１方向（Ｚ軸方向）において、第１半導体領域１０と第２電極５２の上記の少なくとも一部との間に位置する。第２部分２０ｂは、第１方向（Ｚ軸方向）において、第１半導体領域１０と第３電極５３と、の間に位置する。
【００５８】
第３半導体領域３０は、第３部分３０ｃ及び第４部分３０ｄを含む。第３部分３０ｃは、第１方向（Ｚ軸方向）において、第１部分２０ａと第２電極５２の上記の少なくとも一部との間に位置する。この例では、第３半導体領域３０は、第５部分３０ｅをさらに含む。
【００５９】
第４半導体領域４０は、第１方向（Ｚ軸方向）において、第３部分３０ｃと第２電極５２の上記の少なくとも一部との間に位置する。第４半導体領域４０は、第２電極５２と電気的に接続される。
【００６０】
第３半導体領域３０の第４部分３０ｄは、第２方向（例えばＸ軸方向）において、第２半導体領域２０の第２部分２０ｂの少なくとも一部と、第４半導体領域４０との間に位置する。
【００６１】
この例では、Ｘ軸方向において、第３部分３０ｃと第５部分３０ｅとの間に、第４半導体領域４０が位置する。第５部分３０ｅは、第２電極５２と電気的に接続される。
【００６２】
絶縁部６１は、第１方向（Ｚ軸方向）において、第２部分２０ｂと第３電極５３との間に位置する。この例では、絶縁部６１の一部は、Ｚ軸方向において、第３電極５３と第４部分３０ｄとの間、及び、第３電極５３と第４半導体領域４０の一部との間にも設けられている。
【００６３】
第１電極５１は、例えば、ドレイン電極に対応する。第２電極５２は、例えば、ソース電極に対応する。第３電極５３は、例えば、ゲート電極に対応する。第１半導体領域１０は、例えば、ＳｉＣ基板である。第１半導体領域１０は、例えば、ｎ＋領域である。第２半導体領域２０は、例えば、ドリフト層に対応する。第２半導体領域２０は、例えば、ｎ−領域である。第３半導体領域３０は、例えば、ｐウエルに対応する。第４半導体領域４０は、例えば、ｎ＋ソースに対応する。半導体装置１２０は、例えば、ＭＯＳＦＥＴである。半導体装置１２０は、例えば、縦型パワーＭＯＳＦＥＴである。
【００６４】
半導体装置１２０において、例えば、第１半導体領域１０は、窒素及びリンからなる群から選択された少なくとも１つを含む元素を含む。第２半導体領域２０は、窒素及びリンからなる群から選択された少なくとも１つを含む元素を含む。第１半導体領域１０における上記の元素の濃度は、第２半導体領域２０における上記の元素の濃度よりも高い。半導体装置１２０において、例えば、Ｖｆ劣化を抑制できる。
【００６５】
半導体装置１２０に含まれる第１半導体領域１０及び第２半導体領域２０は、実施形態に係る基板２２０の一部である。
【００６６】
図７は、第２実施形態に係る半導体装置を例示する模式的断面図である。  
図７に示すように、実施形態に係る半導体装置１２１も、第１半導体領域１０Ａ及び第２半導体領域２０に加えて、第３半導体領域３０、第４半導体領域４０、第１〜第３電極５１〜５３、及び、絶縁部６１を含む。
【００６７】
半導体装置１２１においては、第１半導体領域１０Ａは、ｐ形である。半導体装置１２１におけるこれ以外の構成は、半導体装置１２０の構成と同様である。第１半導体領域１０Ａにおいても、第１〜第４領域１１〜１４が設けられる。
【００６８】
第１半導体領域１０Ａは、アルミニウム及びガリウムからなる群から選択された少なくとも１つを含む元素を含む。第２半導体領域２０は、窒素及びリンからなる群から選択された少なくとも１つを含む元素を含む。
【００６９】
半導体装置１２１は、例えば、ＩＧＢＴ（Insulated Gate Bipolar Transistor）である。半導体装置１２１において、例えば、Ｖｆ劣化を抑制できる。
【００７０】
半導体装置１２１に含まれる第１半導体領域１０Ａ及び第２半導体領域２０は、実施形態に係る基板２２１の一部である。
【００７１】
実施形態において、第１電極５１及び第２電極５２の少なくともいずれかは、例えば、Ａｌ、Ｃｕ及びＡｕよりなる群から選択された少なくとも１つを含む。例えば、第３電極５３（例えばゲート電極）は、ＴｉＮ、Ａｌ、Ｒｕ、Ｗ、及びＴａＳｉＮよりなる群から選択された少なくとも１つを含む。絶縁部６１は、例えば、酸化シリコン、窒化シリコン、酸窒化シリコン、酸化アルミニウム及び酸化ハフニウムよりなる群から選択された少なくとも１つを含む。
【００７２】
（第３実施形態）  
第３実施形態は、半導体装置に係る。第３実施形態において、半導体装置は、ダイオードある。
【００７３】
図８は、第３実施形態に係る半導体装置を例示する模式的断面図である。  
図８に示すように、実施形態に係る半導体装置１３０は、第１半導体領域１０及び第２半導体領域２０に加えて、第１電極５１及び第２電極５２を含む。
【００７４】
第１電極５１と第２電極５２との間に第１半導体領域１０が位置する。第１半導体領域１０と第２電極５２との間に第２半導体領域２０が位置する。
【００７５】
例えば、第１半導体領域１０は、第１導電形（例えば、ｎ形）であり、第２半導体領域２０は、第１導電形である。第１半導体領域１０における第１導電形の不純物濃度は、第２半導体領域２０における第１導電形の不純物濃度よりも高い。例えば、第２電極５２は、第２半導体領域２０とショットキー接合する。
【００７６】
この例では、第２電極５２の１つの端部と第２半導体領域２０との間に、接合終端領域２０Ａが設けられている。第２電極５２の別の端部と第２半導体領域２０との間に、接合終端領域２０Ｂが設けられている。
【００７７】
第１電極５１は、例えば、カソード電極である。第２電極５２は、例えば、アノード電極である。第１半導体領域１０は、例えば、ｎ＋領域（ｎ＋基板）に対応する。第２半導体領域２０は、例えば、ｎ−領域に対応する。第２半導体領域２０は、例えば、ドリフト層に対応する。半導体装置１３０において、例えば、Ｖｆ劣化を抑制できる。
【００７８】
半導体装置１３０に含まれる第１半導体領域１０及び第２半導体領域２０は、実施形態に係る基板２３０の一部である。
【００７９】
（第４実施形態）  
第４実施形態は、半導体装置または基板の製造方法に係る。  
図９（ａ）〜図９（ｃ）は、第４実施形態に係る半導体装置の製造方法を例示する工程順模式的断面図である。  
図９（ｂ）に示すように、半導体装置の製造方法は、第１半導体領域１０を準備する工程を含む。第１半導体領域１０は、シリコンと炭素とを含む第１化合物（例えばＳｉＣ）を含む。第１半導体領域１０は、第１〜第３領域１１〜１３を含む。第３領域１３は、第１領域１１と第２領域１２との間に位置する。第１領域１１及び第２領域１２は、第１元素を含む。第１元素は、第２元素及び第３元素よりなる群から選択された少なくとも１つを含む。第２元素は、Ａｒ、Ｋｒ、Ｘｅ及びＲｎよりなる群から選択された少なくとも１つを含む。第３元素は、Ｃｌ、Ｂｒ、Ｉ及びＡｔよりなる群から選択された少なくとも１つを含む。第３領域１３は、第１元素を含まない。または、第３領域１３における第１元素の濃度（例えば第３ピーク濃度）は、第１領域１１における第１元素の濃度（例えば第１ピーク濃度）よりも低く、第２領域１２における第１元素の濃度（例えば第２ピーク濃度）よりも低い。この例では、第４領域１４の上に、第１〜第３領域１１〜１３が位置する。
【００８０】
図９（ｃ）に示すように、第１〜第３領域１１〜１３の上に、第２半導体領域２０を形成する。第２半導体領域２０は、シリコンと炭素とを含む第２化合物（例えばＳｉＣ）を含む。
【００８１】
図９（ａ）は、第１半導体領域１０を準備する工程の例を示している。第１半導体領域１０を準備する工程は、例えば、第１化合物を含む基体１０ｓの一部に第１元素１０ｉを注入して、第１〜第３領域１１〜１３を形成することを含む。例えば、開口部ＯＰ１を有するマスクＭ１を用いて、第１元素１０ｉが、基体１０ｓに注入される。これにより、基体１０ｓに、選択的に第１元素１０ｉが導入される。
【００８２】
このようにして、実施形態に係る基板が得られる。
【００８３】
このようにして得られた第２半導体領域２０において、第３半導体領域３０及び第４半導体領域４０などを形成する。さらに電極を形成する。これにより、実施形態に係る半導体装置（トランジスタまたはダイオードなど）が得られる。
【００８４】
実施形態においては、例えば、ＳｉＣを含むバルク基板に、第１元素を含む領域が選択的に形成される。これにより、第１元素を含む領域では、増大した内部応力によって積層欠陥が発生する閾値電流密度を上げることができる。一方、第１元素を実質的に含まない領域では、第１元素を含む領域の弾性歪を基底面に働く圧縮力として吸収する。その結果、第１元素を含まない領域の基底面転位１０Ｂは、第２半導体領域２０のエピタキシャル成長の直前の高温時に、鏡像力により、貫通刃状転位１０Ｅに転換する。例えば、通電時において、注入されたホールが基底面転位１０Ｂに届くことが、抑制される。例えば、積層欠陥の拡張が抑制される。例えば、Ｖｆ劣化が抑制される。
【００８５】
実施形態によれば、欠陥を少なくすることができる半導体装置、基板、半導体装置の製造方法、及び、基板の製造方法を提供することができる。
【００８６】
実施形態において、不純物濃度に関する情報は、例えば、ＳＩＭＳ（Secondary Ion Mass Spectrometry）などにより得られる。上記において、不純物濃度は、例えば、キャリア濃度でも良い。
【００８７】
本願明細書において、「電気的に接続される状態」は、複数の導電体が物理的に接してこれら複数の導電体の間に電流が流れる状態を含む。「電気的に接続される状態」は、複数の導電体の間に、別の導電体が挿入されて、これらの複数の導電体の間に電流が流れる状態を含む。
【００８８】
本願明細書において、「垂直」及び「平行」は、厳密な垂直及び厳密な平行だけではなく、例えば製造工程におけるばらつきなどを含むものであり、実質的に垂直及び実質的に平行であれば良い。
【００８９】
以上、具体例を参照しつつ、本発明の実施の形態について説明した。しかし、本発明は、これらの具体例に限定されるものではない。例えば、半導体装置に含まれる半導体領域、電極及び絶縁部などの各要素の具体的な構成に関しては、当業者が公知の範囲から適宜選択することにより本発明を同様に実施し、同様の効果を得ることができる限り、本発明の範囲に包含される。
【００９０】
また、各具体例のいずれか２つ以上の要素を技術的に可能な範囲で組み合わせたものも、本発明の要旨を包含する限り本発明の範囲に含まれる。
【００９１】
その他、本発明の実施の形態として上述した半導体装置、基板、半導体装置の製造方法、及び、基板の製造方法を基にして、当業者が適宜設計変更して実施し得る全ての半導体装置、基板、半導体装置の製造方法、及び、基板の製造方法も、本発明の要旨を包含する限り、本発明の範囲に属する。
【００９２】
その他、本発明の思想の範疇において、当業者であれば、各種の変更例及び修正例に想到し得るものであり、それら変更例及び修正例についても本発明の範囲に属するものと了解される。
【００９３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
１０、１０Ａ…第１半導体領域、  １０Ｂ…基底面転位、  １０Ｅ…貫通刃状転位、  １０Ｆ…膜、  １０Ｇ…高濃度領域、  １０Ｌ、１０Ｍ…低濃度領域、  １０ａ…第１面、  １０ｄ…凹部、  １０ｉ…第１元素、  １０ｓ…基体、  １１〜１４…第１〜第４領域、  ２０…第２半導体領域、  ２０Ａ、２０Ｂ…接合終端領域、  ２０ａ、２０ｂ…第１、第２部分、  ３０…第３半導体領域、  ３０ｃ〜３０ｅ…第３〜第５部分、  ５１〜５３…第１〜第３電極、  ６１  絶縁部、  θ…角度、  １１０、１１１、１１２、１２０、１２１、１３０…半導体装置、  ２１０、２１１、２１２、２２０、２２１、２３０…基板、  ＡＲ…矢印、  Ｃ０、Ｃ１０、Ｃ２０…濃度、  Ｃ１…濃度、  ＣＮ…濃度、  Ｃｐ…ピーク、  Ｃｑ…濃度、  Ｍ１…マスク、  ＯＰ１…開口部、  ｄ１、ｄ２…長さ、  ｗ１、ｗ２…幅、  ｗ３…距離
【図１】
2019140187.tif 000003
【図２】
2019140187.tif 000004
【図３】
2019140187.tif 000005
【図４】
2019140187.tif 000006
【図５】
2019140187.tif 000007
【図６】
2019140187.tif 000008
【図７】
2019140187.tif 000009
【図８】
2019140187.tif 000010
【図９】
2019140187.tif 000011